СПОСОБНАЯ К ОТВЕРЖДЕНИЮ АКРИЛОВАЯ КОМПОЗИЦИЯ, СОСТОЯЩАЯ ИЗ ДВУХ ЧАСТЕЙ

1. Способная к отверждению состоящая из двух частей акриловая композиция, содержащая стабильную при хранении жидкую первую часть и стабильную при хранении жидкую вторую часть, которые реагируют друг с другом при смешении с формированием цемента, который отверждается, причем композиция дополнительно содержит акриловый мономерный компонент и компонент-инициатор в количестве, эффективном для полимеризации мономерного компонента, где упомянутый мономерный компонент и упомянутый компонент-инициатор находятся в отдельных частях упомянутой состоящей из двух частей композиции, так что мономерный компонент стабилен при хранении, отличающаяся тем, что жидкая первая часть содержит полученные эмульсионной полимеризацией акриловые полимерные частицы в жидком носителе.
2. Способная к отверждению, состоящая из двух частей акриловая композиция, содержащая стабильную при хранении жидкую первую часть и стабильную при хранении жидкую вторую часть, которые реагируют друг с другом при смешении с формированием цемента, который отверждается, причем композиция дополнительно содержит акриловый мономерный компонент и компонент-инициатор в количестве, эффективном для полимеризации мономерного компонента, отличающаяся тем, что жидкая первая часть содержит полученные эмульсионной полимеризацией акриловые полимерные частицы в жидком носителе.
3. Способная к отверждению, состоящая из двух частей акриловая композиция по любому из предшествующих пунктов, где полученные эмульсионной полимеризацией частицы в жидком носителе находятся в форме эмульсии акрилового полимера.
4. Способная к отверждению, состоящая из двух частей акриловая композиция по любому из пп. 1-2, где жидким носителем является вода.
5. Способная к отверждению, состоящая из двух частей акриловая композиция по п. 3, где жидким носителем является вода.
6. Способная к отверждению, состоящая из двух частей акриловая композиция по любому из пп. 1-2 или 5, где эмульсия акрилового полимера обеспечивает непрерывную фазу для жидкой первой части.
7. Способная к отверждению, состоящая из двух частей акриловая композиция по любому из пп. 1-2 или 5, где эмульсия акрилового полимера состоит из полученных эмульсионной полимеризацией акриловых полимерных частиц, по меньшей мере одного эмульгатора и воды.
8. Способная к отверждению, состоящая из двух частей акриловая композиция по любому из пп. 1-2 или 5, где состоящая из двух частей акриловая композиция также содержит акриловые полимерные частицы по меньшей мере одного дополнительного типа.
9. Способная к отверждению, состоящая из двух частей акриловая композиция по п. 8, где акриловые полимерные частицы по меньшей мере одного дополнительного типа(ов) представляют собой полимерные гранулы.
10. Способная к отверждению, состоящая из двух частей акриловая композиция по любому из пп. 1-2, 5 или 9, где полученные эмульсионной полимеризацией частицы и, если они присутствуют, полимерные частицы дополнительных типов образуют по меньшей мере 98% полимера, присутствующего в состоящей из двух частей акриловой композиции перед смешением.
11. Способ получения способной к отверждению, состоящей из двух частей акриловой композиции, содержащей стабильную при хранении жидкую первую часть и стабильную при хранении жидкую вторую часть, которые реагируют друг с другом при смешении с формированием цемента, который отверждается до твердого состояния, включающий в себя стадии:
(a) эмульсионной полимеризации акриловой мономерной композиции в присутствии избыточного количества инициатора для получения эмульсии акрилового полимера с остаточным количеством инициатора; или
(b) эмульсионной полимеризации акриловой мономерной композиции для получения эмульсии акрилового полимера и добавления инициатора к эмульсии; или
(c) эмульсионной полимеризации акриловой мономерной композиции для получения эмульсии акрилового полимера без введения избыточного количества инициатора;
(d) необязательно, смешения эмульсии со стадии (а) или (b) с акриловыми полимерными частицами по меньшей мере одного дополнительного типа или смешения эмульсии со стадии (с) с раствором акрилового полимера упомянутого дополнительного типа в акриловом мономере для получения, таким образом, жидкой первой части, содержащей акриловый полимер, подходящей для отверждения с заданной скоростью при совместном присутствии акрилового мономера и инициатора.
12. Применение жидкой первой части по любому из пп. 1-10 в качестве агента уменьшения времени превращения в пасту в способной к отверждению, состоящей из двух частей акриловой композиции.
13. Жидкая композиция, содержащая полученные эмульсионной полимеризацией акриловые полимерные частицы, необязательно смешанные с полученными неэмульсионной полимеризацией акриловыми полимерными частицами по меньшей мере одного дополнительного типа, и отличающаяся тем, что в жидкой композиции имеется инициатор полимеризации с содержанием, достаточным для того, чтобы вызвать отверждение жидкой композиции при контакте с реакционноспособной мономерной жидкостью.
14. Композиция твердого цемента, полученная смешением состоящей из двух частей акриловой композиции по любому из пп. 1-10.
15. Способ получения акрилового цемента из состоящей из двух частей акриловой композиции по любому из пп. 1-10 смешением упомянутых первой и второй частей.
16. Шприц или пистолет для уплотнения соединений, имеющий по меньшей мере два цилиндра, содержащий жидкую первую часть по любому из пп. 1-10 в первом цилиндре и жидкую вторую часть по любому из пп. 1-10 во втором цилиндре, а также содержащий дополнительные компоненты по любому из пп. 1-10.
17. Состоящая из двух частей акриловая композиция по любому из пп. 1-2, 5 или 9 для применения в лечении кости человека или животного.
18. Способная к отверждению, состоящая из двух частей акриловая композиция по любому из пп. 1-2, 5 или 9, где диапазон вязкости по Брукфильду для жидкой первой части и жидкой второй части может составлять от 10 до 10000 сантипуаз.
19. Способная к отверждению, состоящая из двух частей акриловая композиция по любому из пп. 1-2, 5 или 9, где первая часть дополнительно содержит вторую или дополнительную совокупность полученных эмульсионной полимеризацией акриловых полимерных частиц, имеющих соответствующий(е) Z-средний(е) размер(ы) частиц, отличающийся(еся) от такового(ых) полученных эмульсионной полимеризацией акриловых полимерных частиц по пп. 1-2, 5 или 9.
20. Способная к отверждению, состоящая из двух частей акриловая композиция по любому из пп. 1-2, 5 или 9, где Z-средний размер частиц полученных эмульсионной полимеризацией акриловых полимерных частиц и/или второй или дополнительных совокупностей полученных эмульсионной полимеризацией акриловых полимерных частиц может независимо находиться в диапазоне 10-2000 нм.
21. Способная к отверждению, состоящая из двух частей акриловая композиция по п. 19, где Z-средний размер частиц полученных эмульсионной полимеризацией акриловых полимерных частиц и/или второй или дополнительных совокупностей полученных эмульсионной полимеризацией акриловых полимерных частиц может независимо находиться в диапазоне 10-2000 нм.
22. Способная к отверждению, состоящая из двух частей акриловая композиция по любому из пп. 1-2, 5 или 9, где первая часть дополнительно содержит совокупности акриловых полимерных частиц двух или более дополнительных типов, причем упомянутые дополнительные типы имеют отличающиеся друг от друга соответствующие размеры частиц, выраженные как средний диаметр.
23. Способная к отверждению, состоящая из двух частей акриловая композиция по п. 9, где размер частиц, выраженный как средний диаметр, для дополнительных акриловых полимерных частиц составляет 10-1000 микрон.
24. Способная к отверждению, состоящая из двух частей акриловая композиция по п. 22, где размер частиц, выраженный как средний диаметр, для дополнительных акриловых полимерных частиц составляет 10-1000 микрон.
25. Способная к отверждению, состоящая из двух частей акриловая композиция, содержащая стабильную при хранении жидкую первую часть и стабильную при хранении жидкую вторую часть, которые реагируют друг с другом при смешении с формированием цемента, который отверждается, причем композиция дополнительно содержит акриловый мономерный компонент и компонент-инициатор в количестве, эффективном для полимеризации мономерного компонента, отличающаяся тем, что жидкая первая часть содержит в жидком носителе первую совокупность полученных эмульсионной полимеризацией акриловых полимерных частиц и вторую или дополнительные совокупность(и) полученных эмульсионной полимеризацией акриловых полимерных частиц, имеющих Z-средний(е) размер(ы) частиц, отличающиеся от такового(ых) первых полученных эмульсионной полимеризацией акриловых полимерных частиц.
26. Способная к отверждению, состоящая из двух частей акриловая композиция, содержащая стабильную при хранении жидкую первую часть и стабильную при хранении жидкую вторую часть, которые реагируют друг с другом при смешении с формированием цемента, который отверждается, причем композиция дополнительно содержит акриловый мономерный компонент и компонент-инициатор в количестве, эффективном для полимеризации мономерного компонента, отличающаяся тем, что жидкая первая часть содержит в жидком носителе первую совокупность полученных эмульсионной полимеризацией акриловых полимерных частиц и совокупности акриловых полимерных частиц второго или более дополнительных типов, причем указанные дополнительные типы имеют отличающиеся друг от друга соответствующие размеры частиц, выраженные как средний диаметр.